(57)【要約】【課題】  第２の記録層からも良好な記録信号特性が得られる、片面記録再生タイプの光記録媒体とその製造方法の提供。【解決手段】  少なくとも表面に有機色素を主成分とする第１の記録層、第１の反射層を順次形成した案内溝を有する第１の基板と、少なくとも表面に第２の反射層、有機色素を主成分とする第２の記録層、無機保護層を順次形成した案内溝を有する第２の基板とを、有機透明中間層を介して、基板表面を外側にして貼り合わせ、第１の基板表面側から、第１及び第２の記録層に形成した信号情報の記録再生を行う光記録媒体であって、第２の記録層の光記録波長における光吸収が第１の記録層の光記録波長における光吸収よりも大きいことを特徴とする光記録媒体。【選択図】        図３
2005100493.tif 000002
【特許請求の範囲】
【請求項１】
少なくとも表面に有機色素を主成分とする第１の記録層、第１の反射層を順次形成した案内溝を有する第１の基板と、少なくとも表面に第２の反射層、有機色素を主成分とする第２の記録層、無機保護層を順次形成した案内溝を有する第２の基板とを、有機透明中間層を介して、基板表面を外側にして貼り合わせ、第１の基板表面側から、第１及び第２の記録層に形成した信号情報の記録再生を行う光記録媒体であって、第２の記録層の光記録波長における光吸収が第１の記録層の光記録波長における光吸収よりも大きいことを特徴とする光記録媒体。
【請求項２】
第２の記録層の最大吸収波長が第１の記録層の最大吸収波長よりも長波長であることを特徴とする請求項１記載の光記録媒体。
【請求項３】
第２の記録層の最大吸収波長が、６０５〜６２０ｎｍであることを特徴とする請求項１又は２記載の光記録媒体。
【請求項４】
第２の基板の案内溝深さが、２００〜５００Åであることを特徴とする請求項１〜３の何れかに記載の光記録媒体。
【請求項５】
無機保護層がＺｎＳ−Ｓｉ化合物を主成分とすることを特徴とする請求項１〜４の何れかに記載の光記録媒体。
【請求項６】
第２の反射層材料として銀合金を用い、第２の記録層を塗布製膜手段により形成することを特徴とする請求項１〜５の何れかに記載の光記録媒体の製造方法。
【発明の詳細な説明】
【技術分野】
【０００１】
本発明は、記録層を二層有する片面記録再生可能な光記録媒体とその製造方法に関する。
【背景技術】
【０００２】
読み出し専用のＤＶＤ（デジタルバーサタイルディスク）などの光記録媒体に加えて、記録可能なＤＶＤ（ＤＶＤ＋ＲＷ、ＤＶＤ＋Ｒ、ＤＶＤ−Ｒ、ＤＶＤ−ＲＷ、ＤＶＤ−ＲＡＭなど）が実用化されている。このＤＶＤ＋Ｒ、ＤＶＤ＋ＲＷなどは、従来の記録可能なＣＤ−Ｒ、ＣＤ−ＲＷ（記録型コンパクトディスク）技術の延長上に位置するもので、再生専用ＤＶＤとの再生互換性を確保するために、記録密度（トラックピッチ、信号マーク長）と基板厚さがＣＤ条件からＤＶＤ条件に合うように設計されている。
例えばＤＶＤ＋Ｒでは、ＣＤ−Ｒと同様に基板上に色素をスピンコーティングして光記録層を設け、その背後に金属反射層を設けた情報記録用基板を、貼り合せ材を介して同形状の基板と貼り合せるという構成が採用されている。この場合、光記録層としては色素系材料が用いられる。ＣＤ−ＲはＣＤの規格を満足する高反射率（６５％）を有することが特徴の一つであるが、上記構成において高反射率を得るためには、光吸収層が記録再生光波長で特定の複素屈折率を満足する必要があり、この要請に対して色素の光吸収特性が適していたからである。これはＤＶＤでも同様である。
【０００３】
ところで、読み出し専用ＤＶＤでは、記録容量を増大させるために、２層の記録層を有するものが提案されている。図２は、このような２層の記録層を有するＤＶＤの構造を示す断面図である。第１の基板１と第２の基板２は、紫外線硬化樹脂で形成された透明中間層８′を挟んで貼り合わされている。基板１の内側の面には第1の記録層３が形成されており、基板２の内側の面には第２の記録層４が形成されている。第１の記録層は半透明膜として形成されており、誘電体膜又は薄い金属膜からなる。第２の記録層は反射膜として形成されており、金属膜などからなる。
第１の記録層には凸凹状の記録マークが形成され、再生レーザー光を反射・干渉する効果によって記録信号を読み取る。２つの記録層から信号を読み取るため、最大８．５ＧＢ程度の記憶容量が得られる。また基板１及び基板２の厚みはそれぞれ０．６ｍｍであり、透明中間層の厚みは約５０μｍである。第１の記録層である半透明膜は、反射率が３０％程度となるように形成されており、第２の記録層を再生するために照射されるレーザー光は、第１の記録層で全光量の約３０％が反射して減衰したのち、第２の記録層である反射層で反射し、更に第１の記録層で減衰を受けた後、ディスクから出ていく。再生光であるレーザー光をそれぞれ第１又は第２の記録層上に焦点が位置するように絞り、反射光を検出することによってそれぞれの記録層の信号を再生することができる。なお、ＤＶＤの場合、記録再生に用いるレーザー光波長は約６５０ｎｍである。
【０００４】
しかし、前記の記録可能なＤＶＤ（ＤＶＤ＋Ｒ、ＤＶＤ−Ｒ、ＤＶＤ−ＲＷ、ＤＶＤ＋ＲＷなど）では、片面から読み取れる記録層が一層のものしかなく、これらの光情報媒体でより大きな記憶容量を得るためには、両面から再生するものとする必要があった。その理由は、片面２層記録再生タイプの光情報媒体は、記録層が二層あるため、光学ピックアップから奥の記録層に焦点を当て書き込み用レーザー光を照射して信号を記録するとき、第１の記録層がレーザー光を減衰させるために第２の記録層の記録に必要な光吸収と光反射が両立できないという問題があった。
例えば、特許文献１には、記録時に有機色素からなる２つの記録層に光情報媒体の片面から書き込みできるようにし、再生時にも２つの記録層に光情報媒体の片面から読み込みをする構成の発明が提案されている。しかし、この発明は従来の基板面入射記録構成と記録膜面入射構成の２種の基板を貼り付ける構成に留まっており、前述の第２の記録層の光吸収反射に関する問題を解決できない。また膜厚が薄い半透過層における欠陥の問題に関する記述は無い。
また、特許文献２には、色素記録層を中間層で分離した多層構成の光記録媒体が開示されているが、ＣＤ−Ｒ、ＤＶＤ＋Ｒのように反射層と色素膜の多重干渉を利用した高反射構成が採用できない。更に波長多重記録を目的とした構成であり、単一波長での２層大容量化には対応できない。
【０００５】
【特許文献１】特開平１１−６６６２２号公報
【特許文献２】特許第２７９６２８８号公報
【発明の開示】
【発明が解決しようとする課題】
【０００６】
本発明は、上記問題点を解消し、第２の記録層からも良好な記録信号特性が得られる、片面記録再生タイプの光記録媒体とその製造方法の提供を目的とする。
【課題を解決するための手段】
【０００７】
上記課題は次の１）〜６）の発明（以下、本発明１〜６という）によって解決される。
１）  少なくとも表面に有機色素を主成分とする第１の記録層、第１の反射層を順次形成した案内溝を有する第１の基板と、少なくとも表面に第２の反射層、有機色素を主成分とする第２の記録層、無機保護層を順次形成した案内溝を有する第２の基板とを、有機透明中間層を介して、基板表面を外側にして貼り合わせ、第１の基板表面側から、第１及び第２の記録層に形成した信号情報の記録再生を行う光記録媒体であって、第２の記録層の光記録波長における光吸収が第１の記録層の光記録波長における光吸収よりも大きいことを特徴とする光記録媒体。
２）  第２の記録層の最大吸収波長が第１の記録層の最大吸収波長よりも長波長であることを特徴とする１）記載の光記録媒体。
３）  第２の記録層の最大吸収波長が、６０５〜６２０ｎｍであることを特徴とする１）又は２）記載の光記録媒体。
４）  第２の基板の案内溝深さが、２００〜５００Åであることを特徴とする１）〜３）の何れかに記載の光記録媒体。
５）  無機保護層がＺｎＳ−Ｓｉ化合物を主成分とすることを特徴とする１）〜４）の何れかに記載の光記録媒体。
６）  第２の反射層材料として銀合金を用い、第２の記録層を塗布製膜手段により形成することを特徴とする１）〜５）の何れかに記載の光記録媒体の製造方法。
【０００８】
以下、上記本発明について詳しく説明する。
図３に本発明の光記録媒体の構成例を示す。１は第１の基板、２は第２の基板、３は第１の記録層（有機色素を主成分とする記録層）、４は第２の記録層（有機色素を主成分とする記録層）、５は第１の反射層、６は第２の反射層、７は無機保護層、８は有機透明中間層であり、第１の基板面側から記録再生が行われる。
本発明１では、第２の記録層の光記録波長における光吸収が第１の記録層の光記録波長における光吸収よりも大きくなるように構成する。第１の記録層及び第１の反射層で減衰した記録再生光により第２の記録層に記録マークを形成する場合、２層ＤＶＤ−ＲＯＭの場合に比べて第１の記録層による光吸収分の光減衰が生じる。そのため第２の記録層では記録感度が得にくく、また記録マークが広がり、隣接トラックへのクロストークが増加し易いという問題がある。更に、第２の基板の溝深さを第１の基板よりも浅くする必要があることがマーク広がりの要因となり、クロストークに悪影響を与える。これは溝によるマーク広がり防止効果が得にくくなるためである。
【０００９】
そこで本発明では、第２の記録層の記録感度向上と記録マークの広がり防止を実現するために、第２の記録層の光記録波長における光吸収が第１の記録層の光記録波長における光吸収よりも大きくなるように構成する。第２の記録層の光吸収は、基板上に色素膜を形成した状態において、Ａｂｓ値０．１〜０．４が好ましい。この範囲よりも光吸収が小さいと記録マークのジッターが増加し易い。反対にこの範囲よりも光吸収が大きいと反射率が低下する。２層ＤＶＤ−ＲＯＭの反射率規格は１８〜３０％であり、この規格を満足しつつ第２の記録層の光吸収を大きくするためには、第１の記録層の光吸収を小さくする必要がある。第１の記録層の光吸収は、基板上に色素膜を形成した状態において、Ａｂｓ値０．０５〜０．２が好ましい。更に、第１の記録層と第２の記録層の光吸収の差は、基板上に色素膜を形成した状態において、Ａｂｓ値で０．０５〜０．２程度あることが好ましい。なおＡｂｓ値は一般のＵＶ分光器により測定可能である。
【００１０】
有機色素を主成分とする記録層の光吸収は、記録層膜厚の変更及び色素の光吸収特性の変更により制御できるが、好ましくは色素の光吸収特性による変更が良い。記録層膜厚を変更すると記録マーク形成時の記録膜変質量が増減するので、記録感度やジッター特性が最適な範囲からずれ易いためである。
一方、色素の最大吸収波長を変化させることにより（最大吸収波長の異なる色素を選択することにより）、記録層膜厚を変更することなく容易に記録再生波長での光吸収を制御することができる。最大吸収波長の好ましい範囲は、５８０〜６２０ｎｍであり、特に第２の記録層では６０５〜６２０ｎｍの範囲が好ましい。記録層の最大吸収波長が上記の範囲よりも小さいと記録感度が不足し易く、上記の範囲よりも大きいと反射率が得にくくなるためである。また、第２の記録層の最大吸収波長が第１の記録層の最大吸収波長よりも長波長となるような色素を選択すれば、容易に第２の記録層の光記録波長における光吸収が第１の記録層の光記録波長における光吸収よりも大きい光記録媒体を得ることができる。なお、有機色素を主成分とするとは、記録再生に必要十分な割合の有機色素を含有することを意味するが、通常は必要に応じて添加する劣化防止剤などの添加剤を除き、色素のみで作成する。
【００１１】
図４、図５として本発明の媒体構成の一例と記録状態を説明するための図を示す。図４は第１の記録層側、図５は第２の記録層側である。
第１の記録層に形成される記録マーク９は、第１の基板溝部１０に形成される。一方、第２の記録層に形成される記録マーク１２は、第２の基板溝間部１４に形成される。
図４、図５に示したように、第１の基板と第２の基板に形成する溝形状は同一ではない。４．７ＧＢ、０．７４μｍピッチのＤＶＤ＋Ｒ、ＤＶＤ−Ｒの場合、第１の基板溝形状は溝深さ：１０００〜２０００Å、溝幅（底幅）：０．２〜０．３μｍが好ましい。図４に示したように、スピンコート製膜の場合には溝内に色素が充填される傾向があるため、色素層と反射層の界面形状はこの充填量と基板溝形状により決定され、界面反射を利用するには前記範囲が適しているからである。
一方、第２の基板溝形状は、溝深さ：２００〜５００Å、溝幅：０．２〜０．４μｍが好ましい。図５に示したように、色素層と反射層の界面形状は基板溝形状で決定され、界面反射を利用するには前記範囲が適しているからである。第１の基板１、第２の基板２共に前記溝形状範囲よりも溝深さが深いと反射率が低下し易い。また、前記溝形状範囲よりも溝深さが浅いか又は溝幅がずれると、形成する記録マークの形状が揃い難くジッターが増加し易い。
【００１２】
第２の記録層上に形成される無機保護層は有機透明中間層から記録層を保護するバリア層として形成されるが、この無機保護層は記録マーク信号にも影響するので材料の選択に配慮が必要である。即ち、第２の記録層への記録再生光減衰を抑えるためには透明材料が好ましく、更に膜密着性の良い材料が好ましい。特に好ましい材料はＺｎＳ−Ｓｉ化合物を主成分とする材料であり、Ｓｉ化合物としてはＳｉＯ２やＳｉＣが挙げられる。ＺｎＳ−ＳｉＯ２やＺｎＳ−ＳｉＣのモル比は結晶性の点から約８：２が良い。なお、ここで主成分とは、材料全体の少なくとも５０モル％を占めることを意味する。
第１の記録層は、案内溝を形成した基板上に、塗布溶媒に溶解した色素をスピンコートする一般的方法により容易に製膜できる。しかし、金属膜からなる第２の反射層上に製膜する第２の記録層の場合は、反射層材料との相性が問題となる。特に、反射率が高く低コストであるため広く用いられている純Ａｇの上に製膜する場合には塗布欠陥が生じ易い。そこで本発明では第２の反射層材料として銀合金を用いることが好ましい。特に好ましい材料はＮｄ、Ｃｕ、ＰｄなどをＡｇに微量添加した合金である。
【００１３】
次に、本発明の光記録媒体に用いる材料について説明する。
本発明の光記録媒体は、ＤＶＤ＋Ｒ、ＣＤ−Ｒと同様に記録層の両界面の多重干渉効果により高反射率を得る構成となっており、記録層としては記録再生波長において屈折率ｎが大きく、吸収ｋが比較的小さい光学特性が必要である。好ましいｎ、ｋの範囲は、ｎ＞２、０．０３＜ｋ＜０．２である。このような光学特性は色素膜の光吸収帯の長波長端部の特性を利用することにより得られる。図１に色素膜の光吸収スペクトルの一例を示す。
第１、第２の記録層として用いることができる色素材料としては、シアニン系色素、フタロシアニン系色素、ピリリウム系・チオピリリウム系色素、アズレニウム系色素、スクアリリウム系色素、アゾ系色素、ホルマザンキレート系色素、Ｎｉ、Ｃｒなどの金属錯塩系色素、ナフトキノン系・アントラキノン系色素、インドフェノール系色素、インドアニリン系色素、トリフェニルメタン系色素、トリアリルメタン系色素、アミニウム系・ジインモニウム系色素及びニトロソ化合物を挙げることができる。中でも、膜の光吸収スペクトルの最大吸収波長が５８０〜６２０ｎｍにありＤＶＤ用レーザー光波長（約６５０ｎｍ）において所望の光学特性を得易い色素化合物としては、溶剤塗布による製膜性、光学特性の調整のし易さから、テトラアザポルフィラジン色素、シアニン色素、アゾ色素、スクアリリウム色素が挙げられる。
更に、必要に応じて他の第３成分、例えばバインダー、安定剤等を含有させることもできる。
第１及び第２記録層の膜厚は、５０〜２０００Åの範囲が好ましく、特に５０〜１０００Åであることが好ましい。５０Åよりも薄いと記録ピットを形成するために必要な色素が不足し、変調度などの信号強度が低下する。逆に２０００Åよりも厚いと記録ピットを形成し難くなり、記録感度が低下し易く、また、ジッターも増加し易い。
【００１４】
基板としては、従来の情報記録媒体の基板として用いられているものの中から任意に選択することができる。基板材料の例としては、ポリメチルメタクリレートのようなアクリル樹脂、ポリ塩化ビニル、塩化ビニル共重合体等の塩化ビニル系樹脂、エポキシ樹脂、ポリカーボネート樹脂、アモルファスポリオレフィン樹脂、ポリエステル樹脂、ソーダ石灰ガラス等のガラス及びセラミックスを挙げることができる。特に、寸法安定性、透明性、平面性などの点から、ポリメチルメタクリレート樹脂、ポリカーボネート樹脂、エポキシ樹脂、アモルファスポリオレフィン樹脂、ポリエステル樹脂、ガラスが好ましいが、成形のし易さからポリカーボネート樹脂が最も好ましい。
【００１５】
第１、第２の反射層材料としては、レーザー光波長に対する反射率が高い物質が好ましく、例えばＭｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｃａ、Ｉｎ、Ｓｉ、Ｇｅ、Ｔｅ、Ｐｂ、Ｐｏ、Ｓｎ、Ｓｉ、ＳｉＣなどの金属及び半金属を挙げることができる。中でも高反射率が得られるＡｕ、Ａｇ、Ａｌが好ましい。これらは単独で用いても、二種以上の組合せで或いは合金として用いてもよい。しかし、前述したように、第２の反射層材料については第２の記録層との相性を考慮する必要があり、Ａｇ合金が好ましい。
第１の反射層の層厚は５０〜１０００Å、第２の反射層の膜厚は１０００〜３０００Åの範囲が好ましい。
更に、第１の記録層の上に反射層を形成する場合は、光透過率が４０％以上になるように膜厚を調整する必要がある。
また第１及び第２の反射層の化学的・物理的保護のために保護層を設けても良い。これらの材料としては紫外線硬化樹脂などを用いることができる。
【００１６】
第２の記録層と有機透明中間層の間には、記録層を化学的及び物理的に保護する目的で無機保護層を設ける。保護層材料の例としては、ＳｉＯ、ＳｉＯ２、ＭｇＦ２、ＳｎＯ２、ＺｎＳ、ＺｎＳ−ＳｉＯ２、ＺｎＳ−ＳｉＣ等の光透過性が高い無機物質を挙げることができる。
保護層の層厚は１００Å〜２０００μｍの範囲とする。前述したように、特に好ましい材料は、結晶性が低く屈折率が高いＺｎＳ−ＳｉＯ２、ＺｎＳ−ＳｉＣである。
有機透明中間層は接着層兼用とすることが好ましく、その材料としては既存のアクリル系、エポキシ系、ウレタン系の紫外線硬化型又は熱硬化型接着剤等が使用できる。更に、透明シートにより貼り合わせる方法を用いても良い。
【００１７】
次に、本発明の光記録媒体の製造方法について説明する。
本発明の光記録媒体は、下記（イ）〜（ヘ）の工程により製造される。
＜第１の基板への製膜工程＞
（イ）表面にグルーブ及び／又はピットが形成されている基板上に、有機色素を主成分とする記録層を塗布製膜手段により設ける工程。
（ロ）記録層上に反射層を真空製膜手段により設ける工程。
＜第２の基板への製膜工程＞
（ハ）表面にグルーブ及び／又はピットが形成されている基板上に、反射層を真空製膜手段により設ける工程。
（ニ）反射層上に有機色素を主成分とする記録層を塗布製膜手段により設ける工程。
（ホ）記録層上に無機保護層を真空製膜手段により設ける工程。
＜貼り合わせ工程＞
（ヘ）製膜済みの第１の基板と第２の基板を接着剤からなる有機透明中間層を介して貼り合わせる工程。
【００１８】
記録層形成工程では、有機色素を溶媒に溶解し、必要に応じて添加剤を加え、液状の塗布液として基板上にコートすることにより記録層を形成する。塗布液を調整するための溶媒としては公知の有機溶媒（アルコール、セルソルブ、ハロゲン化炭素、ケトン、エーテル等）を使用することができる。また、コート方法としては、光吸収層の濃度、粘度、溶剤の乾燥温度を調節することにより層厚を制御できるため、スピンコート法が望ましい。
反射層形成工程では、前述した光反射性物質を、例えば蒸着、スパッタリング又はイオンプレーティングすることにより光反射層を形成する。
無機保護層形成工程では、前述した無機保護層材料を、例えば蒸着、スパッタリング又はイオンプレーティングすることにより保護層を形成する。
貼り合わせ工程では、製膜済みの第１又は第２の基板表面に接着剤を滴下し、次いで、製膜済みの第２又は第１基板を上からかぶせると共に接着剤を均一に広げたのち、紫外線照射などにより硬化させる。紫外線照射の場合は光透過性が高い第１の基板側から行うことが好ましい。
上記製造工程において、第２の反射層材料として銀合金を用い、その上に第２の記録層材料を塗布すれば、塗布欠陥の少ない記録層を製膜することができる。
【発明の効果】
【００１９】
本発明１〜３によれば、第２の記録層の記録感度が良好な光記録媒体を提供できる。
本発明４によれば、更に、高反射率の光記録媒体を提供できる。
本発明５によれば、更に、無機保護層の結晶性が小さく良好なバリア効果を発揮すると共に、色素膜との密着性の良い光記録媒体を提供できる。
本発明６によれば、塗布製膜時の欠陥が少ない製造方法を提供できる。
【実施例】
【００２０】
以下、実施例及び比較例により本発明を更に具体的に説明するが、本発明はこれらの実施例に限定されるものではない。
【００２１】
＜実施例１＞
深さ約１４００Å、溝幅約０．２５μｍ、トラックピッチ０．７４μｍの案内溝凸凹パターンを有する、直径１２０ｍｍ、厚さ０．５８ｍｍのポリカーボネート基板（第１の基板）上に、下記〔化１〕Ｎｏ．Ａ、Ｂのスクアリリウム色素と下記〔化２〕のホルマザンキレート色素を、Ａ：Ｂ：〔化２〕＝１：６：３の割合で混合して、２，２，３，３−テトラフルオルプロパノールに溶解した塗布液をスピンコートして厚さ約５００Åの第１の記録層を設けた。
この記録層の光吸収スペクトルは図６のようであり、最大吸収波長は６０３ｎｍ、最大吸収波長での吸光度（Ａｂｓ）は０．６５であった。また６５８ｎｍでの光吸収はＡｂｓ値０．１３であった。
次に第１の記録層の上に、Ａｒをスパッタガスとして、スパッタ法によりＡｇＮｄＣｕ合金（原子比９８．４：０．７：０．９）を約１５０Åの厚さに設けて第１の反射層を形成した。
一方、深さ約２８０Å、溝幅約０．２５μｍ、トラックピッチ０．７４μｍの案内溝凸凹パターンを有する、直径１２０ｍｍ、厚さ０．５８ｍｍのポリカーボネート基板（第２の基板）上に、Ａｒをスパッタガスとして、スパッタ法によりＡｇＮｄＣｕ合金（原子比９８．４：０．７：０．９）を約１２００Åの厚さに設けて第２の反射層を形成した。
次に第２の反射層上に、下記〔化１〕Ｎｏ．Ｃのスクアリリウム色素化合物をスピンコート製膜して厚さ約５００Åの第２の記録層を形成し、その上に、Ａｒをスパッタガスとして、スパッタ法によりＺｎＳ−ＳｉＯ２（モル比８０：２０）を約１０００Åの厚さに設けて無機保護層を形成した。
第２の記録層の光吸収スペクトルは図７（Ｃ）のようであり、最大吸収波長は６２０ｎｍ、最大吸収波長での吸光度（Ａｂｓ）は１．５２であった。また６５８ｎｍでの光吸収はＡｂｓ値０．２０であった。
上記製膜済みの第１の基板と第２の基板を紫外線硬化型接着剤（日本化薬製  ＫＡＲＡＹＡＤ  ＤＶＤ００３）で貼り合わせ、図３に示す層構成光記録媒体を得た。
【００２２】
【化１】
2005100493.tif 000003
【化２】
2005100493.tif 000004
【００２３】
上記光記録媒体について、ＤＶＤ用評価装置（パルステック社ＤＤＵ１０００  波長：６５８ｎｍ、ＮＡ：０．６５）により、線速度９．２ｍ／ｓの条件でＤＶＤ（８−１６）信号を記録し、３．４９ｍ／ｓの線速度で再生評価したところ、ＤＶＤ−ＲＯＭ規格を満足する結果が得られた（表１参照）。なお、記録ストラテジは（ｎ−２）Ｔのマルチパルス方式とし、マルチパルス幅を１０／１６とした。
【表１】
2005100493.tif 000005
【００２４】
＜実施例２＞
第２の記録層の色素を上記〔化１〕Ｎｏ．Ｄのスクアリリウム色素に変更した点以外は実施例１と同様にして光記録媒体を作成した。この第２の記録層の光吸収スペクトルは図７（Ｄ）のようであり、最大吸収波長は６０７ｎｍ、最大吸収波長での吸光度（Ａｂｓ）は１．１２であった。また６５８ｎｍでの光吸収はＡｂｓ値０．１６であった。
この光記録媒体について実施例１と同様な評価をしたところ、実施例１と同様に良好な結果を得た。（表２参照）
【表２】
2005100493.tif 000006
【００２５】
＜実施例３＞
第２の記録層の色素を上記〔化１〕Ｎｏ．Ｅのスクアリリウム色素に変更した点以外は実施例１と同様にして光記録媒体を作成した。この第２の記録層の光吸収スペクトルは図７（Ｅ）のようであり、最大吸収波長は６１５ｎｍ、最大吸収波長での吸光度（Ａｂｓ）は１．５１であった。また６５８ｎｍでの光吸収はＡｂｓ値０．１７であった。
この光記録媒体について実施例１と同様な評価をしたところ、実施例１と同様に良好な結果を得た。（表３参照）
【表３】
2005100493.tif 000007
【００２６】
＜実施例４＞
第２の基板の溝深さを５００Åとした点以外は実施例２と同様にして光記録媒体を作成し、実施例２同様にして第２の記録層の反射率を評価したところ１８％であった。
【００２７】
＜比較例１＞
第２の記録層の色素を第１の記録層と同じ色素に変えた点以外は実施例２と同様にして光記録媒体を作成し、実施例２と同様にして評価をしたところ、第２の記録層のジッターが１１％となり、規格値を満足できなかった。
【図面の簡単な説明】
【００２８】
【図１】色素膜の光吸収スペクトルを示す図。
【図２】２層の記録層を有するＤＶＤの構造を示す断面図。
【図３】本発明の光記録媒体の構成例を示す図。
【図４】本発明の媒体構成の一例と記録状態を説明する図（第１の記録層側）。
【図５】本発明の媒体構成の一例と記録状態を説明する図（第２の記録層側）。
【図６】実施例１の光記録媒体の第１の記録層の光吸収スペクトルを示す図。
【図７】実施例１〜３の光記録媒体の第２の記録層の光吸収スペクトルを示す図。
【符号の説明】
【００２９】
１  第１の基板
２  第２の基板
３  第１の記録層
４  第２の記録層
５  第１の反射層
６  第２の反射層
７  無機保護層
８  有機透明中間層
８′  透明中間層
９  第１の記録層の記録マーク
１０  第１の基板溝部
１１  第１の基板溝間部
１２  第２の記録層の記録マーク
１３  第２の基板溝部
１４  第２の基板溝間部
【図１】
2005100493.tif 000008
【図２】
2005100493.tif 000009
【図３】
2005100493.tif 000010
【図４】
2005100493.tif 000011
【図５】
2005100493.tif 000012
【図６】
2005100493.tif 000013
【図７】
2005100493.tif 000014